(57)【要約】電子レンジのためのビューイングパネルを形成する方法は、導電性コーティングを含むフィルムを金型に入れ、導電性コーティングを有するフィルムの表面に対して基材を成形させ、ビューイングパネルを形成する工程、あるいは基材を射出成形し、成形後に導電性コーティングを基材の表面に適用し、ビューイングパネルを形成する工程を含むことができ、ここで、基材は、透明なポリマまたはガラスから選択され、導電性コーティングは、ＡＳＴＭ  Ｄ４９３５により決定すると、３０ＭＨｚから３．０ＧＨｚに対して２５ｄＢを超えるＥＭＩシールド効果を有し、ならびにビューイングパネルは、４３０ＴＨｚから７９０ＴＨｚの周波数を有する入射光の５０％以上の透過率を有する。
2017512680.tif 000002
【特許請求の範囲】
【請求項１】
電子レンジのためのビューイングパネルを形成する方法であって、
導電性コーティングを含むフィルムを金型に入れ、前記導電性コーティングを有する前記フィルムの表面に対して基材を成形させ、前記ビューイングパネルを形成する工程、あるいは
基材を射出成形し、成形後に導電性コーティングを前記基材の表面に適用し、前記ビューイングパネルを形成する工程、
を含み、
前記基材は、透明なポリマまたはガラスから選択され、
前記導電性コーティングは、ＡＳＴＭ  Ｄ４９３５により決定すると、３０ＭＨｚから３．０ＧＨｚに対して２５ｄＢを超えるＥＭＩシールド効果を有し、ならびに
前記ビューイングパネルは、４３０ＴＨｚから７９０ＴＨｚの周波数を有する入射光の５０％以上の透過率を有する、方法。
【請求項２】
電子レンジのためのビューイングパネルを形成する方法であって、
導電性コーティングを含むフィルムを基材に連結させ、パネルプリフォームを形成させる工程、ならびに
前記パネルプリフォームを熱成形または真空成形して、前記ビューイングパネルを形成させる工程、
を含み、
前記基材は、透明なポリマまたはガラスから選択され、
前記コーティングは１．０オーム／ｓｑ以下の表面抵抗を有し、ならびに
前記ビューイングパネルは、４３０ＴＨｚから７９０ＴＨｚの周波数を有する入射光の５０％以上の透過率を有する、方法。
【請求項３】
前記コーティングは１．０オーム／ｓｑ以下の表面抵抗を有する、請求項１に記載の方法。
【請求項４】
前記コーティングは、ＡＳＴＭ  Ｄ４９３５により決定すると、３０ＭＨｚから３．０ＧＨｚに対して２５ｄＢを超えるＥＭＩシールド効果を有する、請求項２に記載の方法。
【請求項５】
導電性材料のフレームを前記ビューイングパネルに接合させる工程を含む、請求項１ないし４のいずれか一項に記載の方法。
【請求項６】
導電性材料のフレームを前記金型に導入し、前記基材を前記フレームに対して成形する工程を含む、請求項１または請求項３に記載の方法。
【請求項７】
導電性材料のフレームを熱成形ツールまたは真空成形ツールに導入し、前記パネルプリフォームを前記フレームに対して熱成形または真空成形する工程を含む、請求項２、４、または５のいずれか一項に記載の方法。
【請求項８】
保護材料を前記導電性コーティングに適用する工程を含み、前記保護材料は、液状塗料、保護フィルム、またはガラスから選択される、請求項１ないし７のいずれか一項に記載の方法。
【請求項９】
前記パネルをトリミングする工程含む、請求項１ないし８のいずれか一項に記載の方法。
【請求項１０】
前記ビューイングパネルは高さ寸法および幅寸法により規定される平面と同一平面内にないような形状とされる、請求項１ないし９のいずれか一項に記載の方法。
【請求項１１】
前記ビューイングパネルは、奥行き寸法がパネルの最大厚さを超えるような湾曲形状を有し、前記ビューイングパネルの一部は、前記パネルの平均厚さの２倍以上の奥行き寸法を有し、前記パネルの中心で測定される、前記パネルの中心奥行きは、前記パネルの外周で測定される縁奥行きより大きく、前記ビューイングパネルの奥行き寸法は、前記ビューイングパネルの重心で最も大きい、請求項１ないし９のいずれか一項に記載の方法。
【請求項１２】
電子レンジのためのビューイングパネルであって、
透明なポリマまたはガラスを含む基材と、
前記基材の表面に隣接する導電性コーティングと
を含み、
前記コーティングは、導電性ナノ粒子、導電性金属ナノワイヤ、炭素同素体、または、前記の少なくとも１つを含む組み合わせから選択される導電性ナノ粒子を含み、前記導電性ナノ粒子はネットワーク状に配列され、
前記ビューイングパネルは、４３０ＴＨｚから７９０ＴＨｚの周波数を有する入射光の５０％以上の透過率を有し、ならびに
前記ビューイングパネルは、ＡＳＴＭ  Ｄ４９３５により決定すると、３０ＭＨｚから３．０ＧＨｚに対して２５ｄＢを超えるＥＭＩシールド効果を有する、ビューイングパネル。
【請求項１３】
前記コーティングは、１．０オーム／ｓｑ以下の表面抵抗を有する、請求項１２に記載のビューイングパネル。
【請求項１４】
前記導電性コーティングは直接、前記基材に連結される、請求項１２または請求項１３に記載のビューイングパネル。
【請求項１５】
前記導電性コーティングは、フィルムに接着され、前記フィルムは基材に連結される、請求項１２または請求項１３に記載のビューイングパネル。
【請求項１６】
前記ビューイングパネルは高さ寸法および幅寸法により規定される平面と同一平面内にないような形状とされる、請求項１２ないし１５のいずれか一項に記載の方法。
【請求項１７】
前記ビューイングパネルは、奥行き寸法が前記パネルの最大厚さを超えるような湾曲形状を有する、請求項１２ないし１５のいずれか一項に記載のビューイングパネル。
【請求項１８】
前記ビューイングパネルの一部は、前記パネルの平均厚さの２倍以上の奥行き寸法を有する、請求項１２ないし１６のいずれか一項に記載のビューイングパネル。
【請求項１９】
前記パネルの中心で測定される、前記パネルの中心奥行きは、前記パネルの外周で測定される縁奥行きより大きく、前記ビューイングパネルの奥行き寸法は、前記ビューイングパネルの重心で最も大きい、請求項１２ないし１７のいずれか一項に記載のビューイングパネル。
【請求項２０】
請求項１ないし１９のいずれか一項に記載のビューイングパネルを含む電子レンジドア。
【発明の詳細な説明】
【技術分野】
【０００１】
本発明は、電磁放射線シールドを含む透明物品の技術に関する。
【背景技術】
【０００２】
ガラス板から製造された電子レンジ（ｍｉｃｒｏｗａｖｅ  ｏｖｅｎ）ドアビューイングパネル（ｖｉｅｗｉｎｇ  ｐａｎｅｌ）は、産業および／または政府規制を満たすために、オーブン内箱（キャビティ：ｃａｖｉｔｙ）の外側に透過しないようにＥＭＩを制限するための電磁干渉（ＥＭＩ）シールドを必要とする可能性がある。金属は良好なＥＭＩシールド材料となり得る。ビューイングパネルはＥＭＩのパネルを通る透過を制限するために、金属シートを組み込むことができる。金属シートは穴あきとすることができ、これにより、シールド機能を維持しながらパネルを通した視認性を改善することができる。
【０００３】
電子レンジドアのビューイングパネルに組み込まれた穴あき金属シートは、効果的にマイクロ波のビューイングパネルを通る透過を制限することができ、マイクロ波透過に対する産業および／または政府標準を満たすことができる。しかしながら、マイクロ波透過を制限することに加えて、穴あき金属シートは、ヒトの目に見える光の透過、例えば、４３０テラヘルツ（ＴＨｚ）から７９０ＴＨｚの周波数、または３９０ナノメートル（ｎｍ）から７００ｎｍの空気中での波長を有するＥＭＩを制限することができる。その結果、穴あき金属シートを有するビューイングパネルは、電子レンジ内箱の内側に置かれた食品のイメージを曖昧にする場合があり、これは、消費者にとって望ましくない可能性がある。このように、視認性（パネルを通る可視光透過率）とマイクロ波シールドの間にトレードオフが存在し得る。穴が大きくなるほどマイクロ波シールドは不満足なものとなり得るが、穴が小さいと視認性が低減する可能性がある。その結果、消費者にはオーブン内箱内の食品のイメージを曖昧にするパネルが押し付けられる可能性がある。
【０００４】
加えて、穴あき金属シートは電子レンジドアアセンブリの重量を増加させ得る。より重いドアを支持するために、より強いヒンジが使用されることになり、これによりさらに電子レンジの重量およびコストが増加する可能性がある。さらに、穴あき金属シートおよびガラス板を有するビューイングパネルは、少なくとも一部は、各構成要素を別の形状に形成し、それらを一緒に組み立てるのに関連するかなり高いコストのために、平面構造に制限され得る。よって、そのような構造物を電子レンジに組み込むことは、設計の自由を制限することになり得る。
【先行技術文献】
【特許文献】
【０００５】
【特許文献１】米国特許第７，６０１，４０６号明細書
【特許文献２】米国特許第５，４７６，５３５号明細書
【特許文献３】米国特許第８，１０５，４７２号明細書
【特許文献４】米国特許公開第２０１１／０００３１４１号明細書
【発明の概要】
【発明が解決しようとする課題】
【０００６】
よって、当技術分野においては、増加した可視光透過率、マイクロ波放射に対する関係する全国および産業標準を満たす十分なマイクロ波シールド能力を有し、パネルの重量およびコストを低減させることができ、改善された美的感覚および曲線設計を可能にするより大きな設計の自由を提供することができる、電子レンジビューイングパネルが必要とされる。
【課題を解決するための手段】
【０００７】
電子レンジのためのビューイングパネルを形成する方法は、導電性コーティングを含むフィルムを金型に入れ、導電性コーティングを有するフィルムの表面に対して基材を成形させ、ビューイングパネルを形成する工程、あるいは基材を射出成形し、成形後に導電性コーティングを基材の表面に適用し、ビューイングパネルを形成する工程を含むことができ、ここで、基材は、透明なポリマまたはガラスから選択され、導電性コーティングは、ＡＳＴＭ  Ｄ４９３５により決定すると、３０ＭＨｚから３．０ＧＨｚに対して２５ｄＢを超えるＥＭＩシールド効果を有し、ならびにビューイングパネルは、４３０ＴＨｚから７９０ＴＨｚの周波数を有する入射光の５０％以上の透過率を有する。
【０００８】
電子レンジのためのビューイングパネルを形成する方法は、導電性コーティングを含むフィルムを基材に連結させ、パネルプリフォームを形成させる工程、ならびにパネルプリフォームを熱成形または真空成形して、ビューイングパネルを形成させる工程を含むことができ、ここで、基材は、透明なポリマまたはガラスから選択され、コーティングは１．０オーム／ｓｑ以下の表面抵抗を有し、ならびにビューイングパネルは、４３０ＴＨｚから７９０ＴＨｚの周波数を有する入射光の５０％以上の透過率を有する。
【０００９】
電子レンジのためのビューイングパネルは、透明なポリマまたはガラスを含む基材と、基材の表面に隣接する導電性コーティングとを備えることができ、ここで、コーティングは、導電性ナノ粒子、導電性金属ナノワイヤ、炭素同素体、または、前記の少なくとも１つを含む組み合わせから選択される導電性ナノ粒子を含み、ここで、導電性ナノ粒子はネットワーク状に配列されたナノメートルサイズの金属粒子であり、ビューイングパネルは、４３０ＴＨｚから７９０ＴＨｚの周波数を有する入射光の５０％以上の透過率を有し、ならびにビューイングパネルは、ＡＳＴＭ  Ｄ４９３５により決定すると、３０ＭＨｚから３．０ＧＨｚに対して２５ｄＢを超えるＥＭＩシールド効果を有する。
【００１０】
上記および他の特徴は、下記図面および詳細な説明により例示される。
【００１１】
以下、図面に言及するが、図面は例示的な実施形態であり、ここで、同様の要素には同様の番号が付される。
【図面の簡単な説明】
【００１２】
【図１】基材と導電性コーティングを有するビューイングパネルの断面図を示す。
【図２】基材と、フィルムと、導電性コーティングを有するビューイングパネルの断面図を示す。
【図３】基材と、フィルムと、導電性コーティングと、保護材料を有するビューイングパネルの一部の断面図を示す。
【図４】基材と、導電性コーティングを有するビューイングパネルの一部の断面図を示す。
【図５】ビューイングパネルを示す図である。
【図６】電力密度を測定する、様々なサンプルについて実施された放射線放出試験のグラフ図である。
【図７】本明細書で記載されるビューイングパネルを有する電子レンジドアを示す図である。
【発明を実施するための形態】
【００１３】
電子レンジは、オーブン内箱内に置かれた食品を、それらをマイクロ波、例えば、３００ギガヘルツ（ＧＨｚ）から３００メガヘルツ（ＭＨｚ）の周波数を有する電磁干渉（ＥＭＩ）に曝露することにより、調理することができる。電気エネルギーをＥＭＩに変換するためのマグネトロン、または同様の装置は、マイクロ波をオーブン内箱に送り込むことができる。金属プレート、または金属コート表面を電子レンジ内箱の壁に沿って配置することができ、これにより、マイクロ波をオーブン内箱内に閉じ込めることができる。オーブン内箱にアクセスするためのドアはオーブンの壁上に配置することができる。ビューイングパネル（例えば、窓）は、オーブンのドア上に配置することができ、これにより、使用者は、電子レンジ内箱内で調理される食品を見ることができる。電子レンジの表面からのマイクロ波透過は、産業、国際、および／または政府規約および標準（例えば、２０１３年４月１日に改正された２１ＣＦＲ１０３０．１０、国際無線干渉特別委員会（ＣＩＳＰＲ）１１、ＣＩＳＰＲ１９、連邦通信委員会（ＦＣＣ）パート１８、欧州標準ＥＮ５５０１１、および同様の標準）により制御することができる。透明な基材、例えば、透明なポリマ基材または透明なガラス基材、および導電性コーティングを含むより軽量の電子レンジビューイングパネルが開示され、ここで、ビューイングパネルは、ガラスおよびＥＭＩシールドのための金属シートで製造された電子レンジビューイングパネルと比べて増加した可視光透過率を有する。ビューイングパネルはまた、十分なマイクロ波シールド能力を有し（すなわち、マイクロ波周波数におけるＥＭＩシールド）、マイクロ波放射に対する関係する全国および産業標準を満たし、改善された美的感覚および曲線設計を可能にするより大きな設計の自由を提供することができる。導電性コーティングは、基材の表面に隣接して配置することができる。導電性コーティングは、基材の表面に直接連結させることができる。導電性コーティングは、基材の表面に連結されたポリマフィルムの表面に連結させることができる。
【００１４】
導電性コーティング、例えば、透明導電性コーティングは、電子レンジビューイングパネル（例えば、電子レンジ窓）上または中に含められると、軽量、高い透明性、および効率的なマイクロ波ブロッキングを提供することができる。例えば、コーティングは５０％を超える、例えば、６０％を超える、例えば、７０％を超える可視光の透過率を有することができる。導電性コーティングは連続して導電性とすることができる。導電性コーティングは、５０オーム毎スクウェア（Ω／ｓｑ）未満、例えば、２５Ω／ｓｑ未満、例えば、１０Ω／ｓｑ未満、例えば、１Ω／ｓｑ未満のシート抵抗を有することができる。
【００１５】
図１はビューイングパネル２の断面を示す図である。ビューイングパネル２は基材６および導電性コーティング４を含むことができ、ここで、基材６は内面１４および外面１２を含むことができる。導電性コーティング４は、基材６の外面１２に隣接することができる。導電性コーティングは、基材６の内面１４に隣接することができる。導電性コーティング４は、基材６の表面１２、１４に直接適用することができる。ビューイングパネル２は、少なくとも１つの次元、例えば、ｗ軸次元で湾曲させることができる。ビューイングパネル２は、２次元、例えば、ｗ軸およびｈ軸次元で湾曲させることができる。ビューイングパネル２は、ｗ軸に沿って測定される幅Ｗを有することができる。ビューイングパネル２は、ｄ軸に沿って測定される奥行きＤを有することができる。奥行きＤはビューイングパネルの全厚Ｔよりも大きくすることができる。重心１６でのビューイングパネルの奥行きはビューイングパネル２の外周に沿ったある点での奥行きＤｐよりも大きくすることができる。奥行きＤは、ビューイングパネル２の全厚Ｔの２倍より大きくすることができる。ビューイングパネル２の奥行きＤは、重心１６で最大にすることができる。ビューイングパネル２は、重心１６と一致しない最大奥行きを有することができる。導電性コーティング４は、基材６の幅Ｗの一部にわたって分散させることができる。導電性コーティング４は、基材６の幅Ｗ全体にわたって分散させることができる。導電性コーティング４は、基材６の高さＨの一部にわたって分散させることができる。導電性コーティング４は、基材６の高さＨ全体にわたって分散させることができる。導電性コーティング４は、基材６の外面１２の一部にわたって分散させることができる。導電性コーティング４は、基材６の外面１２全体にわたって分散させることができる。
【００１６】
図２は、ビューイングパネル２２の断面を示す図である。ビューイングパネルは基材６、導電性コーティング４、および保護材料１０を含むことができ、ここで、基材６は、内面１４および外面１２を含むことができる。ビューイングパネル２２は、導電性フレーム２０に隣接して配置することができる。導電性フレーム２０は、ビューイングパネル２２の外周縁１８に接することができる。導電性フレーム２０はビューイングパネル２２の外周の一部に沿って延在することができる。導電性フレーム２０は、ビューイングパネル２の外周全体に沿って延在することができ、そのため、ビューイングパネル２を取り囲むことができる。導電性フレーム２０は、ビューイングパネル２の表面１２、１４の一部に沿って延在することができる。導電性フレーム２０は、導電性コーティング４と電気的に連絡することができる。保護材料１０は、基材６の表面１２、１４に隣接して配置することができる。保護材料１０は下位層に摩耗、紫外線照射、微生物、細菌、腐食、または、前記の少なくとも１つを含む組み合わせに対する抵抗性を提供することができる。
【００１７】
図３はビューイングパネル３２の一部の断面を示す図である。ビューイングパネル２は導電性コーティング４がフィルム８の表面に隣接して配置されているフィルム８、基材６、および保護材料１０を含むことができる。導電性コーティング４は、基材６の外面１２に隣接して配置されたフィルム８の表面上に配置することができる。導電性コーティング４は、基材６の外面１２に隣接して配置された表面と反対のフィルム８の表面上に配置することができる。基材６は、フィルム８上に、例えばフィルムインサート成形または同様のプロセスにより、射出成形させることができる。導電性コーティング４は、フィルム８に適用することができ、フィルム８は、基材６の表面１２、１４上に層化することができる。基材６および、導電性コーティング４を有するフィルム８は、熱成形、真空成形、または同様のプロセスによりビューイングパネル２に成形することができる。保護材料１０は、ビューイングパネル２の表面に適用することができる。保護材料１０は液状塗料とすることができる。保護材料１０は、任意の好適な湿式コーティング技術、例えば、ローラーコーティング、スクリーン印刷、スプレッディング、スプレーコーティング、スピンコーティング、浸漬、などを使用して適用することができる。保護材料１０はフィルムとすることができ、または、フィルムに適用することができ、これは、ビューイングパネル２の一側面に接着させることができる。保護材料１０はガラスとすることができる。接着促進剤を保護材料１０を有するフィルムに組み込み、ビューイングパネル２の表面への接着性を改善することができる。
【００１８】
図４はビューイングパネル４２の一部の断面を示す図である。ビューイングパネル４２は外面１２および内面１４を含む基材６および基材の表面に隣接する導電性コーティング４を含むことができる。導電性コーティング４は、基材６の表面１２、１４に直接適用することができる。ビューイングパネル２は、導電性フレーム２０に接することができる。導電性フレーム２０は、導電性コーティング４と電気的に連絡することができる。導電性フレーム２０は、ビューイングパネル４２の基材６の外面１２の一部に沿って延在することができる。導電性フレーム２０は、ビューイングパネル４２の基材６の内面１４の一部に沿って延在することができる。導電性フレーム２０は、ビューイングパネル４２の外周縁１８に接することができる。導電性フレーム２０は、ビューイングパネル４２の外周縁全体１８に沿って延在することができ、そのため、ビューイングパネル４２を取り囲むことができる（例えば、ビューイングパネル４２の外周縁全体１８に沿って延在することができ、基材の一部および／または導電性コーティング４の一部に沿って延在することができる）。保護材料１０は、基材６の表面１２、１４に隣接して配置することができる。保護材料１０は、基材６の表面１２、１４上に配置することができる。保護材料１０は、導電性コーティング４に隣接して配置することができる。保護材料１０は、導電性コーティング４の表面の一部に沿って配置することができる。ビューイングパネル４２は、導電性コーティング４と導電性フレーム２０の間で電気接続性を提供することができる任意の機械的または化学的アタッチメントを使用して導電性フレーム２０に連結させることができる（例えば、導電性接着剤、留め具、摩擦嵌合（ｆｒｉｃｔｉｏｎａｌ  ｆｉｔ））。基材６は、導電性フレーム２０上に射出成形させることができ、導電性コーティング４は、ビューイングパネル４２の表面に適用することができる。導電性フレーム２０は、少なくとも１つの次元、例えば、ｄ軸次元に沿って、導電性コーティング４に接することができる。導電性フレーム２０は、２次元、例えば、ｄ軸次元およびｗ軸次元に沿って、導電性コーティング４に接することができる。導電性フレーム２０は、３次元、例えば、ｄ軸次元、ｗ軸次元、およびｈ軸次元に沿って、導電性コーティング４に接することができる。
【００１９】
図５は、ビューイングパネル５２の断面を示す図である。ビューイングパネル５２は、基材６および導電性コーティング４を有することができる。ビューイングパネル５２はｈ軸次元に沿って測定される、高さＨを有することができる。ビューイングパネル５２は、ｗ軸次元に沿って測定される幅Ｗを有することができる。ビューイングパネル５２は、ｄ軸次元に沿って測定される奥行きＤを有することができる。導電性コーティング４は、基材の表面６に隣接することができる。ビューイングパネル５２は、縁に沿って曲げることができ、そのため、ビューイングパネル２は少なくとも１つの軸に沿って非対称であり、例えば、中心線２４について非対称である。基材６および導電性コーティング４上の曲縁２６は、導電性フレーム２０と導電性コーティング４の間の電気的連絡に対してより大きな面積を提供することができる。導電性コーティング４は、基材６の幅Ｗの一部にわたって分散させることができる。導電性コーティング４は、基材６の幅Ｗ全体にわたって分散させることができる。導電性コーティング４は、基材６の高さＨの一部にわたって分散させることができる。導電性コーティング４は、基材６の高さＨ全体にわたって分散させることができる。
【００２０】
図７は本明細書で記載されるビューイングパネル８２を有する電子レンジドア８０を示す図である。本明細書で開示されるビューイングパネル２、２２、３２、４２、５２のいずれも、図７の電子レンジドア８０と共に使用することができることが理解されるべきである。
【００２１】
基材は任意の形成プロセス、例えば、ポリマ形成プロセスにより形成させることができる。基材は透明材料、例えば、ガラスまたはポリマ基材を含むことができる。例えば、基材は、押出加工、カレンダー加工（ｃａｌｅｎｄａｒｉｎｇ）、成形（例えば、射出成形）、熱成形、真空成形、または他の望ましい形成プロセスにより形成させることができる。基材は平面シートとして製造することができる。基材は、湾曲して形成させることができる。基材は、平面ではないように形成させることができる。基材は、基材の高さ寸法および幅寸法により規定される平面と同一平面内にないように形成させることができる。基材は、湾曲形状で形成させることができ、そのため、奥行き寸法は基材の最大厚さを超える（例えば、基材の厚さは製造の不完全性、例えば、ツール公差、温度などのプロセス条件の変動、冷却下での収縮の変動、などのために変動し得ることが認められる）。基材は、基材の一部が、パネルの平均厚さの２倍以上の奥行き寸法を有するように、湾曲させることができる。基材は、基材の重心で測定される基材の奥行きが、基材の外周に沿ったある点で測定される基材の奥行きより大きくなるように、湾曲させることができる。基材は、基材の奥行き寸法が、基材の重心で最も大きくなるように湾曲させることができる。
【００２２】
導電性コーティングを有するフィルムは、基材の表面上に層化させることができ、ビューイングパネルが形成される。導電性コーティングは、基材の表面に直接適用することができ、ビューイングパネルが形成される。一実施形態では、導電性コーティングを含むフィルムは、金型に入れることができ、ポリマ基材はフィルムの表面に対して射出成形することができ、ビューイングパネルが形成される。一実施形態では、導電性コーティングを含むフィルムは、基材（例えば、ポリマ基材）上に層化させることができ、フィルムおよび基材は熱成形させて、ビューイングパネルにすることができる。フィルムは、これに付着された導電性コーティングの追加の層を有することができる。例えば、フィルムは、１以上の導電性コーティング層を有することができ、例えば、フィルムは、２以上の導電層、例えば、３以上の導電性コーティング層、例えば、５以上の導電性コーティング層、例えば、１０以上の導電性コーティング層、例えば、１５以上の導電性コーティング層を有することができる。
【００２３】
基材の外周形状は任意の形状、例えば、円形、楕円、または直線または曲線縁を有する多角形の形状とすることができる。
【００２４】
フィルムは、熱成形、真空成形、または同様のプロセスを用いて形成された基材に接着させることができる。フィルムは接着促進剤を含むことができる。フィルムは、基材に接着剤を用いて接着させることができる。導電性コーティングは、任意の好適な湿式コーティング技術を用いて、基材またはフィルムに適用することができる。例えば、導電性コーティングは、スクリーン印刷、スプレッディング、スプレーコーティング、スピンコーティング、浸漬、などを用いて適用することができる。一実施形態では、基材は射出成形して、基材の厚さを超える奥行き寸法を有する形状にすることができ、導電性コーティングは、基材の表面に適用することができる。一実施形態では、導電性コーティングは、平面フィルムに適用することができ、平面フィルムおよび基材は、フィルムおよび基材を、全厚（例えば、フィルム、コーティング、および基材の合わせた厚さ）を超える奥行き寸法を有するビューイングパネルに形成することができる熱成形ツール内に配置することができる。
【００２５】
導電性コーティングは、導電性ナノ粒子、導電性金属ナノワイヤ、炭素同素体、例えば炭素ナノチューブ、グラフェン、など、および前記の少なくとも１つを含む組み合わせを含む導電性ナノ粒子から形成させることができる。金属ナノ粒子は銅および銀ナノ粒子を含むことができる。規則正しいネットワークを有する金属メッシュフィルムを使用することができる。透過率は約７０から約８０％とすることができ、オーム／スクウェアで測定される抵抗は０．５未満とすることができる。導電性コーティングは、導電性トレースおよび透明なセル、すなわち、ほとんどナノ粒子を有さない空隙のパターニングネットワークに形成される導電性金属ナノ粒子から形成させることができる。ネットワークは、ランダムまたは規則正しい形状とすることができ、透過率は約７０％とすることができ、抵抗は０．０５オーム／スクウェア未満とすることができる。透明なセルは、１ミリメートル（ｍｍ）未満、例えば、０．５ｍｍ未満、例えば、０．２５ｍｍ未満のサイズを有することができる。透明な導電性コーティングは、例えば、米国特許第７，６０１，４０６号に記載される。
【００２６】
導電性コーティング（例えば、導電性金属ナノ粒子層）は、いくつかの技術、例えば、導電性インクの印刷（例えば、フレキソ印刷、スクリーン印刷、インクジェット、グラビア印刷）、例えば、銀粒子に還元させることができるハロゲン化銀エマルジョンのコーティングおよびパターニング、導電性ナノワイヤ分散物のコーティング、および銀ナノ粒子分散物またはエマルジョンの自己組織化により、基材に適用することができる。
【００２７】
導電性コーティングはＥＭＩシールド材料を含むことができる。導電性コーティングは、純粋な金属、例えば銀（Ａｇ）、ニッケル（Ｎｉ）、銅（Ｃｕ）、または同様のシールド金属、その金属酸化物、前記の少なくとも１つを含む組み合わせ、および前記の少なくとも１つを含む金属合金、あるいは米国特許第５，４７６，５３５号において記載される冶金化学プロセス（ＭＣＰ）により生成される金属または金属合金を含むことができる。導電性コーティングの金属粒子はナノメートルサイズとすることができ、例えば、例として、粒子の９０％は、１００ナノメートル（ｎｍ）未満の球相当径を有することができる。導電性コーティングの金属は、これが適用される基材表面上の開口を規定する相互に連結された金属トレースのネットワークを形成することができる。導電性コーティングの表面抵抗は１．０オーム／スクエア（オーム／ｓｑ）以下とすることができる。導電性コーティングは、ＡＳＴＭ  Ｄ４９３５によって決定すると、３０メガヘルツ（ＭＨｚ）から１．５ギガヘルツ（ＧＨｚ）に対し、２５デシベル（ｄＢ）を超える、例えば、３０ｄＢから８０ｄＢ、または、４０ｄＢから８０ｄＢのＥＭＩシールド効果を有することができる。導電性コーティングはネットワーク状に配列された炭素系粒子、例えば、金属メッシュを有する炭素系粒子を含むことができる。炭素系粒子を含む導電性コーティングは、規則正しいネットワーク状に配列することができる。炭素系粒子を含む導電性コーティングは不規則ネットワーク状に配列させることができる。炭素系粒子は、グラフェン、炭素ナノチューブ、または、前記の少なくとも１つを含む組み合わせを含むことができる。
【００２８】
基材は、ガラス基材とすることができる。基材は、透明なポリマ基材とすることができ、この場合、透明なポリマ基材は熱可塑性樹脂、熱硬化性樹脂、または、前記の少なくとも１つを含む組み合わせを含むことができる。透明なポリマ基材および基材に連結されたフィルムは、同じポリマ材料を含むことができ、または異なるポリマ材料を含むことができる。
【００２９】
可能な熱可塑性樹脂としては下記が挙げられるが、それらに限定されない：オリゴマ、ポリマ、イオノマ、デンドリマ、コポリマ、例えばグラフトコポリマ、ブロックコポリマ（例えば、スターブロックコポリマ、ランダムコポリマ、など）または、前記の少なくとも１つを含む組み合わせ。そのような熱可塑性樹脂の例としては下記が挙げられるが、それらに限定されない：ポリカーボネート（例えば、ポリカーボネートのブレンド（例えば、ポリカーボネート−ポリブタジエンブレンド、コポリエステルポリカーボネート））、ポリスチレン（例えば、ポリカーボネートおよびスチレンのコポリマ、ポリフェニレンエーテル−ポリスチレンブレンド）、ポリイミド（例えば、ポリエーテルイミド）、アクリロニトリル−スチレン−ブタジエン（ＡＢＳ）、ポリアリレート、ポリアルキルメタクリレート（例えば、ポリメチルメタクリレート（ＰＭＭＡ））、ポリエステル（例えば、コポリエステル、ポリチオエステル）、ポリオレフィン（例えば、ポリプロピレン（ＰＰ）およびポリエチレン、高密度ポリエチレン（ＨＤＰＥ）、低密度ポリエチレン（ＬＤＰＥ）、直鎖状低密度ポリエチレン（ＬＬＤＰＥ））、ポリアミド（例えば、ポリアミドイミド）、ポリアリレート、ポリスルホン（例えば、ポリアリールスルホン、ポリスルホンアミド）、ポリフェニレンスルフィド、ポリテトラフルオロエチレン、ポリエーテル（例えば、ポリエーテルケトン（ＰＥＫ）、ポリエーテルエーテルケトン（ＰＥＥＫ）、ポリエーテルスルホン（ＰＥＳ））、ポリアクリル、ポリアセタール、ポリベンゾキサゾール（例えば、ポリベンゾチアジノフェノチアジン、ポリベンゾチアゾール）、ポリオキサジアゾール、ポリピラジノキノキサリン、ポリピロメリトイミド、ポリキノキサリン、ポリベンズイミダゾール、ポリオキシインドール、ポリオキソイソインドリン（例えば、ポリジオキソイソインドリン）、ポリトリアジン、ポリピリダジン、ポリピペラジン、ポリピリジン、ポリピペリジン、ポリトリアゾール、ポリピラゾール、ポリピロリドン、ポリカルボラン、ポリオキサビシクロノナン、ポリジベンゾフラン、ポリフタルアミド、ポリアセタール、ポリ無水物、ポリビニル（例えば、ポリビニルエーテル、ポリビニルチオエーテル、ポリビニルアルコール、ポリビニルケトン、ポリハロゲン化ビニル、ポリビニルニトリル、ポリビニルエステル、ポリ塩化ビニル）、ポリスルホネート、ポリスルフィド、ポリ尿素、ポリフォスファゼン、ポリシラザン、ポリシロキサン、フルオロポリマ（例えば、ポリフッ化ビニル（ＰＶＦ）、ポリフッ化ビニリデン（ＰＶＤＦ）、ポリフッ化ビニル（ＰＶＦ）、フッ素化エチレン−プロピレン（ＦＥＰ）、ポリエチレンテトラフルオロエチレン（ＥＴＦＥ））または、前記の少なくとも１つを含む組み合わせ。
【００３０】
より特定的には、熱可塑性樹脂としては、下記が挙げられるが、それらに限定されない：ポリカーボネート樹脂（例えば、レキサン（Ｌｅｘａｎ）（商標）樹脂、ＳＡＢＩＣイノベーティブプラスチックス事業（ＳＡＢＩＣ’ｓ  Ｉｎｎｏｖａｔｉｖｅ  Ｐｌａｓｔｉｃｓ  ｂｕｓｉｎｅｓｓ）から市販）、ポリフェニレンエーテル−ポリスチレン樹脂（例えば、ノリル（Ｎｏｒｙｌ）（商標）樹脂、ＳＡＢＩＣイノベーティブプラスチックス事業から市販）、ポリエーテルイミド樹脂（例えば、ウルテム（Ｕｌｔｅｍ）（商標）樹脂、ＳＡＢＩＣイノベーティブプラスチックス事業から市販）、ポリブチレンテレフタレート−ポリカーボネート樹脂（例えば、キセノイ（Ｘｅｎｏｙ）（商標）樹脂、ＳＡＢＩＣイノベーティブプラスチックス事業から市販）、コポリエステルカーボネート樹脂（例えば、レキサン（商標）ＳＬＸ樹脂、ＳＡＢＩＣイノベーティブプラスチックス事業から市販）、または、前記樹脂の少なくとも１つを含む組み合わせ。さらにいっそう特定的には、熱可塑性樹脂としては下記が挙げられるが、それらに限定されない：ポリカーボネート、ポリエステル、ポリアクリレート、ポリアミド、ポリエーテルイミド、ポリフェニレンエーテルのホモポリマおよびコポリマ、または、前記樹脂の少なくとも１つを含む組み合わせ。ポリカーボネートは、ポリカーボネートのコポリマ（例えば、ポリカーボネート−ポリシロキサン、例えばポリカーボネート−ポリシロキサンブロックコポリマ）、直鎖状ポリカーボネート、分枝ポリカーボネート、エンドキャップされたポリカーボネート（例えば、ニトリルによりエンドキャップされたポリカーボネート）、または、前記の少なくとも１つを含む組み合わせ、例えば、分枝および直鎖状ポリカーボネートの組み合わせを含むことができる。
【００３１】
ビューイングパネルの透明なポリマ基材および／またはフィルムは、この型のポリマ組成物中に通常組み入れられる様々な添加物を含むことができ、ただし、添加物（複数可）はポリマの所望の特性、特に、透明性、たわみ、応力、および曲げ剛性に著しく悪影響を及ぼさないように選択されるということを条件とする。そのような添加物は、基材および／またはフィルムを形成するための成分の混合中の好適な時間に混合することができる。例示的な添加物としては、衝撃改質剤、フィラー、補強剤、抗酸化剤、熱安定剤、光安定剤、紫外（ＵＶ）光安定剤、可塑剤、潤滑剤、離型剤、帯電防止剤、着色剤（例えばカーボンブラックおよび有機染料）、表面効果添加物、放射線安定剤（例えば、赤外線吸収）、難燃剤、および抗ドリップ剤が挙げられる。添加物の組み合わせ、例えば、熱安定剤、離型剤、および紫外線安定剤の組み合わせが、使用され得る。添加物の総量（衝撃改質剤、フィラー、または補強剤以外）は、基材および／またはフィルムの組成物の総重量に基づき、０．００１重量パーセント（ｗｔ％）から５ｗｔ％とすることができる。
【００３２】
基材は、表面エネルギーを変化させる、または、導電性コーティングの接着を増強させるために、物理または化学技術、例えば紫外線（ＵＶ）、コロナ、プラズマ、または化学プライマを使用して、前処理することができる。
【００３３】
導電性コーティング（例えば、透明な導電性コーティング）は、電気抵抗を減少させるために、追加の導電性金属層を用いて、メッキすることができる。メッキ技術は、銀および銅などの導電性金属を用いた無電解および電気メッキを含むことができる。メッキ技術は、米国特許第８，１０５，４７２号および米国特許公開第２０１１／０００３１４１号に記載される。
【００３４】
透明な導電性コーティングが電子レンジの窓アセンブリに含められる場合、コーティングは、窓の外側または内側に配置することができる。透明な導電性コーティングが電子レンジの窓アセンブリに含められる場合、コーティングは多層窓内の１つの層として配置することができ、例えば、導電性ネットワークに対する保護を提供するための２つ以上の透明な基材間に挟まれている。透明な導電性コーティングの単一の層を使用することができ、または複数の層を、任意でそれらの間に空間を配置して使用することができる。透明な導電性コーティングは窓の透明な部分全体を被覆することができる（例えば、１００％）。透明な導電性コーティングは、窓の一部（例えば、５０％以上）を被覆することができる。透明な導電性コーティングは、電子レンジの金属ドアフレームまたは筐体に接地することができる。コーティングと金属フレームの間の電気的接続は、様々な技術、例えば、限定はされないが導電性インクまたはペースト、銅テープなどの導電性テープ、はんだ付け接続、または導電性接着剤により達成することができる。接続の一端は、電子レンジの金属ドアフレームまたは筐体に付着させることができ、接続の他端は、透明な導電性コーティングに付着させることができる。コーティングへの電気的付着は、外周の周りの複数の位置でまたは連続して実施することができ、導電性ネットワークの全ての部分への十分な接続が提供される。
【００３５】
ビューイングパネルは、４３０ＴＨｚから７９０ＴＨｚの周波数を有する入射ＥＭＩの５０％以上（例えば、５０パーセント透過率）、例えば、６０％から１００％、または、７０％から１００％を透過させることができる。ビューイングパネルの透明なポリマ、基材、フィルム、および／または材料は、４３０ＴＨｚから７９０ＴＨｚの周波数を有する入射ＥＭＩの５０％以上、例えば、７５％から１００％、または、９０％から１００％を透過させることができる。実験室スケールサンプルに対するパーセント透過率は、ＡＳＴＭ  Ｄ１００３、手順Ｂを用い、ＣＩＥ標準発光体Ｃを使用して決定することができる。ＡＳＴＭ  Ｄ−１００３（手順Ｂ、分光光度計、使用するのは発光体Ｃ、拡散照明、一方向観察）は下記としてパーセント透過率を規定する：
【００３６】
【数１】
2017512680.tif 000003
式中：Ｉ＝試験試料を通過する光の強度
Ｉｏ＝入射光の強度。
【００３７】
導電性フレームは、ビューイングパネルの周りに導電性コーティングと電気的に連絡させて配置することができる。導電性フレームと電気的に連絡した導電性コーティングを有するビューイングパネルは、２．２ＧＨｚから２．６ＧＨｚに対し、垂直偏波および水平偏波の両方について、関係する標準（例えば、国際標準、例えばＣＩＳＰＲ１１、ＣＩＳＰＲ１９、ＣＩＳＰＲ１３、など、または全国標準、例えばＦＣＣパート１８、ＥＮ５５０１１、または同様の全国もしくは国際標準）により決定すると、１マイクロボルトに対し３０デシベル以上（ｄＢμＶ）、例えば、３０ｄＢμＶから７５ｄＢμＶ、または、３５ｄＢμＶから７５ｄＢμＶのＥＭＩシールド効果を有することができる。
【００３８】
下記実施例は、本明細書で開示されるビューイングパネルを形成する方法およびビューイングパネルの例示にすぎず、この範囲を制限することは意図されない。
【実施例】
【００３９】
実施例１：熱成形サンプル試験
この実施例では、シート熱成形ツールを、２％（サンプル１）、４％（サンプル２）、６％（サンプル３）、８％（サンプル４）、１０％（サンプル５）、および１２％（サンプル６）の様々な曲げ半径を有する６つのドーム形状サンプルを用いて構築した。使用した熱成形ツールは、ゲイス（ＧＥＩＳＳ）（商標）ＡＧ  Ｕ８機とした。熱成形プロセスでは、フィルムサンプルを、上部および底部オーブンにより表面の上および下から加熱し、温度センサがフィルムの上および底表面温度をモニタし、熱成形ツールが底部センサにより活性化され、底部フィルム温度がセットポイント（例えば、加工処理温度）に到達すると、底部オーブンは後退し、ツールはフィルムに上がり込み、真空引きし、上部オーブン下でフィルムサンプルを成形させる。簡単に言うと、熱成形中、ツールが機械内に配置され、機械開口部と一列になるように調整され、サンプル（例えば、未成形シート）が、開口プレートとｏ−リング開口部の間に配置され、サンプルはクランプフレームにより固定され、フィルムは所望の温度まで加熱され、ツールはサンプルに入り込み、真空引きされ、サンプルは成形されてツール形状となる。サンプル中、機械は１００％加熱強度で動作された。加工処理時間は各サンプルに対して変動し、フィルムサンプルが設定温度に到達した時に、機械により出力された。
【００４０】
熱成形サンプルでは、ポリエチレンテレフタレート（ＰＥＴ）が基材材料として使用され、使用された導電性コーティングは、０．００５オーム毎スクウェア以下の表面抵抗、７０％以上の透過率、および３．５％以下のヘイズ値を有する導電性フィルムであった。基材は０．１２５ｍｍの厚さを有し、導電性コーティングは１４マイクロメートル（μｍ）の厚さを有した。
【００４１】
実施例２：ＥＭＩシールド試験
この実施例では、サンプル１および６を試験し、金属基材および実施例１で記載されるのと同じ導電性フィルムを有するサンプル７ならびにポリエチレンテレフタレート基材および実施例１で記載されるのと同じ導電性フィルムを有するサンプル８、平面サンプル（すなわち、曲げなし）と比較した。各サンプルにおける基材は０．１２５ｍｍの厚さとし、一方、導電性コーティングは１４μｍの厚さとした。サンプルの各々を、ビューイングパネルを形成する電子レンジドアに取り付けた。実施例で使用した電子レンジは、シャープ（ＳＨＡＲＰ）製の、モデル＃ＲＥ−ＴＥ−Ｗ５とし、４００ｍｍ×３６５ｍｍ×２７５ｍｍの外寸および３００ｍｍ×３３５ｍｍ×２００ｍｍの内寸、１２キログラム（ｋｇ）の重量、２．４５ギガヘルツ（ＧＨｚ）の周波数（波長および１２．２センチメートル（ｃｍ））を有した。この電子レンジに対する電力は５００ワットであった。
【００４２】
マイクロ波放射線放出試験（すなわち、電力密度試験）を各サンプルについて、マイクロ波調理機器のためのＵＬ９２３に従い実施した。この場合、試験を実施する前には、放射線放出は電子レンジドアから５ｃｍ以上の位置で１ミリワット毎平方センチメートル（ｍＷ／ｃｍ２）未満でなければならず、試験中、放出されるマイクロ波放射線は電子レンジドアから５ｃｍ以上の位置で５ｍＷ／ｃｍ２未満でなければならない。内箱負荷は約８．５ｃｍの内径を有する６００ｍＬビーカー内の２７５±１５ミリリットル（ｍＬ）の室温（例えば、２０±５℃）の水道水である。マイクロ波放射線放出をドアを完全に閉めて測定し（密閉試験）および、これを内箱中へのマイクロ波エネルギーの発生が可能となる位置まで開けて測定する（開放試験）。
【００４３】
試験では、開放試験に対する負荷力は開くのに必要な力の１．５倍とし、密閉試験では、閉じるのに必要な力の２．０倍とした。放射線放出を測定するために、プローブをビューイングパネルの中心部分内の電子レンジドアの中心位置の前にセットした。放射線放出を５０ｍｍで２０秒間測定し、その後、ドアを１０ｍｍ開き、試験を再び実施した。
【００４４】
図６はこれらの試験からの結果を示す。サンプル１、６、７、および８を試験し、密閉試験７０および開放試験７２に対して測定した。図６で見てわかるように、放射線放出（電力密度）をｍＷ／ｃｍ２で測定したが、値はサンプル１および６では減少せず、本明細書で開示される透明物品は、金属ドアに比べおよび平面基材に比べ十分なＥＭＩシールドを提供することができることが意味される。値は全てのサンプル間で一致しており、本明細書で開示される透明物品は、電子レンジドア適用において価値を見出すことができることが示され、この場合、透明物品は可視光透過率の増加、マイクロ波放射のための関係する全国および産業標準を満たす十分なマイクロ波シールド能力を提供することができ、パネルの重量およびコストを低減させることができ、改善された美的感覚および曲線設計を可能にするより大きな設計の自由を提供することができる。
【００４５】
本明細書で他に特に規定がなければ、標準、規則、試験方法など、例えばＡＳＴＭ  Ｄ１００３、ＡＳＴＭ  Ｄ４９３５、ＡＳＴＭ１７４６、ＦＣＣパート１８、ＣＩＳＰＲ１１、およびＣＩＳＰＲ１９へのいずれかの言及は、本願の出願時に効力のある標準、規則、ガイダンスまたは方法を示す。
【００４６】
電磁干渉シールドを含む透明物品は少なくとも下記実施形態を含む：
【００４７】
実施形態１：電子レンジのためのビューイングパネルを形成する方法であって、導電性コーティングを含むフィルムを金型に入れ、導電性コーティングを有するフィルムの表面に対して基材を成形させ、ビューイングパネルを形成する工程、あるいは基材を射出成形し、成形後に導電性コーティングを基材の表面に適用し、ビューイングパネルを形成する工程を含み、ここで、基材は、透明なポリマまたはガラスから選択され、導電性コーティングは、ＡＳＴＭ  Ｄ４９３５により決定すると、３０ＭＨｚから３．０ＧＨｚに対して２５ｄＢを超えるＥＭＩシールド効果を有し、ならびにビューイングパネルは、４３０ＴＨｚから７９０ＴＨｚの周波数を有する入射光の５０％以上の透過率を有する、方法。
【００４８】
実施形態２：電子レンジのためのビューイングパネルを形成する方法であって、導電性コーティングを含むフィルムを基材に連結させ、パネルプリフォームを形成させる工程、ならびにパネルプリフォームを熱成形または真空成形して、ビューイングパネルを形成させる工程を含み、ここで、基材は、透明なポリマまたはガラスから選択され、コーティングは１．０オーム／ｓｑ以下の表面抵抗を有し、ならびにビューイングパネルは、４３０ＴＨｚから７９０ＴＨｚの周波数を有する入射光の５０％以上の透過率を有する、方法。
【００４９】
実施形態３：コーティングは１．０オーム／ｓｑ以下の表面抵抗を有する、実施形態１の方法。
【００５０】
実施形態４：コーティングは、ＡＳＴＭ  Ｄ４９３５により決定すると、３０ＭＨｚから３．０ＧＨｚに対して２５ｄＢを超えるＥＭＩシールド効果を有する、実施形態２の方法。
【００５１】
実施形態５：導電性材料のフレームをビューイングパネルに接合させる工程を含む、実施形態１−４のいずれかの方法。
【００５２】
実施形態６：導電性材料のフレームを金型に導入し、基材をフレームに対して成形する工程を含む、実施形態１または実施形態３の方法。
【００５３】
実施形態７：導電性材料のフレームを熱成形ツールまたは真空成形ツールに導入し、パネルプリフォームをフレームに対して熱成形または真空成形する工程を含む、実施形態２、４、または５のいずれかの方法。
【００５４】
実施形態８：保護材料を導電性コーティングに適用する工程を含み、保護材料は、液状塗料、保護フィルム、またはガラスから選択される、実施形態１−７のいずれかの方法。
【００５５】
実施形態９：パネルをトリミングする工程含む、実施形態１−８のいずれかの方法。
【００５６】
実施形態１０：ビューイングパネルは高さ寸法および幅寸法により規定される平面と同一平面内にないような形状とされる、実施形態１−９のいずれかの方法。
【００５７】
実施形態１１：ビューイングパネルは、奥行き寸法がパネルの最大厚さを超えるような湾曲形状を有する、実施形態１−９のいずれかの方法。
【００５８】
実施形態１２：ビューイングパネルの一部は、パネルの平均厚さの２倍以上の奥行き寸法を有する、実施形態１−１０のいずれかの方法。
【００５９】
実施形態１３：パネルの中心で測定されるパネルの中心奥行きは、パネルの外周で測定される縁奥行きより大きい、実施形態１−１１のいずれかの方法。
【００６０】
実施形態１４：ビューイングパネルの奥行き寸法は、ビューイングパネルの重心で最も大きい、実施形態１−１２のいずれかの方法。
【００６１】
実施形態１５：電子レンジのためのビューイングパネルであって、透明なポリマまたはガラスを含む基材と、基材の表面に隣接する導電性コーティングとを備え、ここで、コーティングは、導電性ナノ粒子、導電性金属ナノワイヤ、炭素同素体、または、前記の少なくとも１つを含む組み合わせから選択される導電性ナノ粒子を含み、導電性ナノ粒子はネットワーク状に配列され、ビューイングパネルは、４３０ＴＨｚから７９０ＴＨｚの周波数を有する入射光の５０％以上の透過率を有し、ならびに、ビューイングパネルは、ＡＳＴＭ  Ｄ４９３５により決定すると、３０ＭＨｚから３．０ＧＨｚに対して２５ｄＢを超えるＥＭＩシールド効果を有する、ビューイングパネル。
【００６２】
実施形態１６：コーティングは、１．０オーム／ｓｑ以下の表面抵抗を有する、実施形態１５のビューイングパネル。
【００６３】
実施形態１７：導電性コーティングは直接、基材に連結される、実施形態１５または実施形態１６のビューイングパネル。
【００６４】
実施形態１８：導電性コーティングは、フィルムに接着され、フィルムは基材に連結される、実施形態１５または実施形態１６のビューイングパネル。
【００６５】
実施形態１９：導電性コーティングに隣接する保護材料を含み、保護材料は、液状塗料、保護フィルム、またはガラスから選択される、実施形態１５−１８のいずれかのビューイングパネル。
【００６６】
実施形態２０：ビューイングパネルは高さ寸法および幅寸法により規定される平面と同一平面内にないような形状とされる、実施形態１５−１９のいずれかの方法。
【００６７】
実施形態２１：ビューイングパネルは、奥行き寸法がパネルの最大厚さを超えるような湾曲形状を有する、実施形態１５−２０のいずれかのビューイングパネル。
【００６８】
実施形態２２：ビューイングパネルの一部は、パネルの平均厚さの２倍以上の奥行き寸法を有する、実施形態１５−２１のいずれかのビューイングパネル。
【００６９】
実施形態２３：パネルの中心で測定されるパネルの中心奥行きは、パネルの外周で測定される縁奥行きより大きい、実施形態１５−２２のいずれかのビューイングパネル。
【００７０】
実施形態２４：ビューイングパネルの奥行き寸法は、ビューイングパネルの重心で最も大きい、実施形態１５−２３のいずれかのビューイングパネル。
【００７１】
実施形態２５：実施形態１−２４のいずれかのビューイングパネルを含む電子レンジドア。
【００７２】
一般に、発明は、代替的に、本明細書で開示される任意の適切な構成要素を含む、これらから構成される、またはこれらから本質的に構成され得る。発明は加えて、またはその代わりに、先行技術組成物で使用される、または、そうでなければ、本発明の機能および／または目的の達成に必要でない任意の構成要素、材料、材料成分、アジュバントまたは種を欠く、または実質的に含まないように策定することができる。
【００７３】
本明細書で開示される全ての範囲は終点を含み、終点は独立して互いに組み合わせ可能である（例えば、「２５ｗｔ％まで、または、より特定的には、５ｗｔ％から２０ｗｔ％」の範囲は、終点および「５ｗｔ％から２５ｗｔ％」の範囲の全ての中間値を含む、など）。「組み合わせ」は、ブレンド、混合物、合金、反応生成物、などを含む。さらに、「第１の」「第２の」などの用語は、本明細書ではいずれの順、量、または重要性も示さないが、むしろ、１つの要素を別の要素と比較して示すために使用される。「１つの（ａ、ａｎ）」および「その（ｔｈｅ）」という用語は本明細書では、量の制限を示さず、本明細書で別記されない限り、または文脈により明確に反対されない限り、単数形および複数形の両方を含むと解釈されるべきである。添え字「（複数可）」は、本明細書では、これが修飾する用語の単数形および複数形の両方を含むことが意図され、よって、１つ以上のその用語を含む（例えば、フィルム（複数可）は１つ以上のフィルムを含む）。明細書を通して、「１つの実施形態」、「別の実施形態」、「一実施形態」、などへの言及は、実施形態に関連して記載される特定の要素（例えば、特徴、構造、および／または特性）が、本明細書で記載される少なくとも１つの実施形態に包含され、他の実施形態では存在してもよく、または存在しなくてもよいことを意味する。加えて、記載される要素は、様々な実施形態において任意の好適な様式で組み合わせることができることが理解されるべきである。
【００７４】
特定の実施形態について記載してきたが、現在のところ予期されないまたは予期され得ない代替案、改変、変更、改善および実質的な等価物は、出願人または他の当業者であれば思いつくことができる。したがって、出願された、および補正される可能性のある添付の特許請求の範囲は、そのような代替案、改変、変更、改善および実質的な等価物を全て包含することが意図される。
【図１】
2017512680.tif 000004
【図２】
2017512680.tif 000005
【図３】
2017512680.tif 000006
【図４】
2017512680.tif 000007
【図５】
2017512680.tif 000008
【図６】
2017512680.tif 000009
【図７】
2017512680.tif 000010
【国際調査報告】
2017512680.tif 000011
2017512680.tif 000012
2017512680.tif 000013